(57)【特許請求の範囲】
【請求項１】
喫煙製品のフィルタに巻き付けるのに適合したチッピングペーパであって、
顔料を含有するペーパ基材を有し、前記顔料は炭酸カルシウムを含み、前記炭酸カルシウムは０．１μｍ〜０．５μｍの範囲に粒径中央値を有し、前記ペーパ基材は少なくとも８６％の不透明度を有し、
前記炭酸カルシウムが、２５重量％〜４０重量％の量で前記ペーパ基材に含有され、
前記チッピングペーパがコレスタ単位で５までの気体透過性を有することを特徴とするチッピングペーパ。
【請求項２】
請求項１記載のチッピングペーパにおいて、前記チッピングペーパが、３２ｇ／ｍ２〜４２ｇ／ｍ２の基本重量を有することを特徴とするチッピングペーパ。
【請求項３】
請求項１記載のチッピングペーパにおいて、前記チッピングペーパが、３５ｇ／ｍ２〜３８ｇ／ｍ２の基本重量を有することを特徴とするチッピングペーパ。
【請求項４】
請求項１記載のチッピングペーパにおいて、前記顔料が、本質的に炭酸カルシウムからなることを特徴とするチッピングペーパ。
【請求項５】
請求項１記載のチッピングペーパにおいて、前記チッピングペーパは、二酸化チタンを含有しないことを特徴とするチッピングペーパ。
【請求項６】
請求項１記載のチッピングペーパにおいて、前記チッピングペーパは、白色であることを特徴とするチッピングペーパ。
【請求項７】
喫煙製品のフィルタに巻き付けるのに適合した白色チッピングペーパであって、
少なくとも一種の顔料を含有する二酸化チタン未含有ペーパを有し、前記少なくとも一種の顔料が本質的に、０．１μｍ〜０．５μｍの範囲の粒径中央値を有する炭酸カルシウムからなり、前記ペーパが少なくとも８４％の不透明度を有し且つ３２ｇ／ｍ２〜４２ｇ／ｍ２の基本重量を有し、前記炭酸カルシウムが２５重量％〜４０重量％の量で前記ペーパ中に含有されることを特徴とするチッピングペーパ。
【請求項８】
請求項７記載のチッピングペーパにおいて、前記ペーパが、３５ｇ／ｍ２〜３８ｇ／ｍ２の基本重量を有することを特徴とするチッピングペーパ。
【請求項９】
請求項７記載のチッピングペーパにおいて、前記チッピングペーパが、少なくとも８９％の不透明度を有することを特徴とするチッピングペーパ。
【請求項１０】
円柱状の喫煙可能充填材と、
前記円柱状の喫煙可能充填材の一端部に隣接するフィルタと、
前記円柱状の喫煙可能充填材を取り囲むペーパラッパーと、
前記フィルタを取り囲む白色チッピングペーパとを具備し、
前記チッピングペーパが炭酸カルシウムを有する顔料を含有し、前記炭酸カルシウムが０．１μｍ〜０．５μｍの粒径中央値を有し且つ２５重量％〜４０重量％の量で前記チッピングペーパに含有され、前記チッピングペーパが少なくとも８６％の不透明度を有し且つ３２ｇ／ｍ２〜４２ｇ／ｍ２の基本重量を有し且つコレスタ単位で５までの気体透過性を有することを特徴とする喫煙製品。
【請求項１１】
請求項１０記載の喫煙製品において、前記チッピングペーパが、少なくとも８９％の不透明度を有することを特徴とする喫煙製品。
【請求項１２】
喫煙製品のフィルタに巻き付けるのに適合したチッピングペーパの不透明度を向上させる方法であって、
炭酸カルシウムを有する顔料をペーパ基材へ混合する工程を有し、
前記炭酸カルシウムが０．１μｍ〜０．５μｍの粒径中央値を有し、前記ペーパ基材が少なくとも８６％の不透明度を有するに十分な量で前記顔料が混合されており、
前記ペーパ基材が３２ｇ／ｍ２〜４２ｇ／ｍ２の基本重量を有し且つコレスタ単位で５までの気体透過性を有することを特徴とする方法。
【請求項１３】
請求項１２記載の方法において、前記炭酸カルシウムが２５重量％〜３５重量％の量で前記ペーパ基材に含有され、前記ペーパ基材が３５ｇ／ｍ２〜３８ｇ／ｍ２の基本重量を有し、且つ前記ペーパ基材が二酸化チタンを含有しないことを特徴とする方法。
【請求項１４】
前記炭酸カルシウムが０．３μｍの平均粒径を有する軟質炭酸カルシウムであることを特徴とする請求項１に記載のチッピングペーパ。
【請求項１５】
前記白色チッピングペーパ中に含まれる炭酸カルシウムが０．３μｍの平均粒径を有する軟質炭酸カルシウムであることを特徴とする請求項１０に記載の喫煙製品。
【請求項１６】
前記炭酸カルシウムが０．３μｍの平均粒径を有する軟質炭酸カルシウムであることを特徴とする請求項１２に記載の方法。
【請求項１７】
請求項１〜９及び１４のいずれかに記載のチッピングペーパを用いることを特徴とする、チッピングペーパを切断するための切断器具の刃の磨耗を低減させる方法。
【請求項１８】
請求項１〜９及び１４のいずれかに記載のチッピングペーパを用いることを特徴とする、ぺーパを通過して滲み出すことなく接着剤でチッピングペーパを被覆する方法。
【請求項１９】
請求項１〜９及び１４のいずれかに記載のチッピングペーパを用いることを特徴とする、チッピングペーパから溶剤を蒸発させる方法。
【請求項２０】
請求項１〜９及び１４のいずれかに記載のチッピングペーパを用いることを特徴とする、チッピングペーパを電極を用いて電気的に穿孔する方法。
【発明の詳細な説明】
【０００１】
【発明の属する技術分野】
本発明は一般に、高度不透明チッピングペーパおよびその製造方法に関するものであり、さらに該チッピングペーパを切断するための切断器具の磨耗軽減方法、該チッピングペーパの不透明度向上方法、および喫煙製品に関する。特に、本発明は、刃の磨耗を低減し、従来技術の構成より溶剤保留性が低い高度不透明チッピングペーパを製造するために炭酸カルシウムフィラーを使用することに関する。
【０００２】
【従来の技術】
現在製造されているほとんどのシガレット（巻きタバコ）は、一端部にフィルタが取り付けられた筒状の刻みタバコである。筒状刻みタバコは、シガレット・ラッピング・ペーパで包まれており、特製のチッピングペーパと呼ばれるペーパによってフィルタに結合される。中には例外があるが、一般的に従来のフィルタは圧縮された細かいペーパまたは酢酸セルロース繊維（トウ糸）の何れかから形成されている。また、活性炭を含むものもある。
【０００３】
フィルタは、シガレットの煙に含有される可能性のある微粒子物質および他の成分を除去するためにシガレットの端部に取り付けられている。また、フィルタは、シガレットが吸われている際に空気をシガレットの煙に混合するために用いられる。フィルタは、空気のシガレットの煙に対する割合を、慎重に制御された限界の範囲内に維持し、その結果、シガレットは吸い始めてから吹い終えるまで一定の味を有するように製造される。この目的を達成するために、一般的には、フィルタを包囲しているチッピングペーパの筒状タバコに隣接した端部に孔が形成されている。
【０００４】
基本的に２種類のシガレットフィルタがある、すなわち、ラップされたフィルタ、およびラップされていないフィルタである。ラップされたフィルタは、プラグラップとして知られているペーパでフィルタ材質を巻くことによって製造される。プラグラップは、いくらかの加熱されたホットメルト接着剤と共に機械巻きされる。接着剤がまだ熱いうちに、フィルタ材質がプラグラップへ固着される。機械で穿孔されまたは高度に多孔性のプラグラップは、フィルタ材質を筒状に保持するに十分な剛性を有するものでなければならない。
【０００５】
上述したように、ラップされたフィルタおよびラップされていないフィルタは、チッピングペーパによりシガレットロッドへ取り付けられる。チッピングペーパは水性接着剤を用いてシガレットペーパとフィルタとの両方に接着される。フィルタの製造方法およびフィルタのシガレットへ接合方法についての別の方法が米国特許第４，４１１，２７９号に開示されており、その全体は参考としてここに組み込まれる。
【０００６】
タバコカラムにフィルタを結合するのに使用されるチッピングペーパは、厳密に設計された高度不透明紙製品であり、多くの条件および仕様を満たさなければならないものである。具体的には、チッピングペーパは、シガレットが吸われた際に変色してはならず、口に入れられた際に溶解しまたは品質が低下してはならず、シガレットが吸われた際のフィルタの変色を覆い隠さなければならず、また、タバコカラムとフィルタとの結合部を覆い隠さなければならない。チッピングペーパは表面に印刷することが可能でなければならず、また、シガレットの全体の外観を向上させなければならない。
【０００７】
また特に重大な点は、チッピングペーパは美的な外観を損なわずに且つ上述した何れの特性を失うことなく、接着剤を塗布することが可能である必要がある。チッピングペーパは、塗布された接着剤が当該ペーパを透過して滲み出ないように設計されるべきである。なお、接着剤の滲みは、希釈空気の侵入を妨げ、シガレットを組み立てる間に接触した機械部品に接着剤を堆積することになる可能性がある。さらに、チッピングペーパは接着剤受容性を有し、その結果、当該ペーパによってフィルタとタバコカラムとの十分な結合を形成しなければならない。
【０００８】
一般的にチッピングペーパは比較的軽量であるが、最低８０％の不透明度を有するべきである。ペーパが軽量であることは重要なことであるが、チッピングペーパは十分な強度を有して、高速で抄紙、印刷、およびシガレット製造の各装置を移動する間に、破れることがないものである必要がある。
【０００９】
現在、ほとんどの高度不透明チッピングペーパは、ほとんど例外なく着色成分として二酸化チタンを用いて製造されている。二酸化チタンは、典型的には、約３０重量％〜約５０の重量％の量でペーパに添加されている。チッピングペーパに二酸化チタンを混合することは、高度不透明度および適度な強度を有するペーパを製造するための効果的な方法であると立証されている。また、二酸化チタンを含有するチッピングペーパは、ペーパをフィルタに結合させるために、接着剤と共に使用するのに好適であることも判っている。
【００１０】
【発明が解決しようとする課題】
しかし、不幸にも、二酸化チタンは比較的高価な材料である。従って、チッピングペーパの性質に悪影響を与えることなく、二酸化チタンをより安価なものと置換する必要性がある。特に、軽量で比較的強度が高く、さらに前述したチッピングペーパの条件の全て満たす、二酸化チタンを含有しないチッピングペーパを提供する点においては、従来の技術は不十分である。
【００１１】
本発明は、上記課題を解決し、高度不透明チッピングペーパを提供するとともに、さらに該チッピングペーパを切断するための切断器具の磨耗軽減方法、該チッピングペーパの不透明度向上方法、および該高度不透明チッピングペーパを使用した喫煙製品を提供することを目的とする。
【００１２】
【課題を解決するための手段】
したがって、本発明の第１の態様は、喫煙製品のフィルタに巻き付けるのに適合したチッピングペーパであって、顔料を含有するペーパ基材を有し、前記顔料は炭酸カルシウムを含み、前記炭酸カルシウムは０．１μｍ〜０．５μｍの範囲に粒径中央値を有し、前記ペーパ基材は少なくとも８６％の不透明度を有し、前記炭酸カルシウムが、２５重量％〜４０重量％の量で前記ペーパ基材に含有され、前記チッピングペーパがコレスタ単位で５までの気体透過性を有することを特徴とするチッピングペーパにある。
【００１３】
本発明の第２の態様は、第１の態様のチッピングペーパにおいて、前記ペーパが、約３２ｇ／ｍ2 〜約４２ｇ／ｍ2 の基本重量を有することを特徴とするチッピングペーパにある。
【００１４】
本発明の第３の態様は、第１の態様のチッピングペーパにおいて、前記ペーパが、約３５ｇ／ｍ２〜約３８ｇ／ｍ２の基本重量を有することを特徴とするチッピングペーパにある。
【００１６】
本発明の第４の態様は、第１の態様のチッピングペーパにおいて、前記顔料が、本質的に炭酸カルシウムからなることを特徴とするチッピングペーパにある。
【００１７】
本発明の第５の態様は、第１の態様のチッピングペーパにおいて、前記チッピングペーパは、二酸化チタンを含有しないことを特徴とするチッピングペーパにある。
【００１９】
本発明の第６の態様は、第１の態様のチッピングペーパにおいて、前記ペーパは、白色であることを特徴とするチッピングペーパにある。
【００２１】
本発明の第７の態様は、喫煙製品のフィルタに巻き付けるのに適合したチッピングペーパの切断に用いられる切断器具の磨耗を軽減する方法であって、炭酸カルシウムを有する顔料をチッピングペーパに混合する工程を有し、前記炭酸カルシウムは約０．１〜約０．５μｍの粒径中央値を有し、前記炭酸カルシウムは前記チッピングペーパが少なくとも８６％の不透明度を有するに十分な量（２５〜４０重量％）で前記チッピングペーパに混合されていることを特徴とする方法にある。
【００２３】
本発明の第８の態様は、第７の態様の方法において、前記チッピングペーパが、約３２ｇ／ｍ２〜約４２ｇ／ｍ２の基本重量を有することを特徴とする方法にある。
【００２４】
本発明の第９の態様は、第７の態様の方法において、前記チッピングペーパが、二酸化チタンを含有しないことを特徴とする方法にある。
【００２６】
本発明の第１０の態様は、喫煙製品のフィルタに巻き付けるのに適合した白色チッピングペーパであって、少なくとも一種の顔料を含有する二酸化チタン未含有ペーパを有し、前記少なくとも一種の顔料が本質的に、０．１μｍ〜０．５μｍの範囲の粒径中央値を有する炭酸カルシウムからなり、前記ペーパが少なくとも８４％の不透明度を有し且つ約３２ｇ／ｍ２〜約４２ｇ／ｍ２の基本重量を有し、前記炭酸カルシウムが２５重量％〜約４０重量％の量で前記ペーパ中に含有されることを特徴とするチッピングペーパにある。
【００２８】
本発明の第１１の態様は、第１０の態様のチッピングペーパにおいて、前記ペーパが、約３５ｇ／ｍ２〜約３８ｇ／ｍ２の基本重量を有することを特徴とするチッピングペーパにある。
【００３０】
本発明の第１２の態様は、第１０の態様のチッピングペーパにおいて、前記ペーパが、少なくとも８９％の不透明度を有することを特徴とするチッピングペーパにある。
【００３１】
本発明の第１３の態様は、円柱状の喫煙可能充填材と、前記円柱状の喫煙可能充填材の一端部に隣接するフィルタと、前記円柱状の喫煙可能充填材を取り囲むペーパラッパーと、前記フィルタを取り囲む白色チッピングペーパとを具備し、前記チッピングペーパが炭酸カルシウムを有する顔料を含有し、前記炭酸カルシウムが約０．１μｍ〜約０．５μｍの粒径中央値を有し且つ約２５重量％〜約４０重量％の量で前記チッピングペーパに含有され、前記チッピングペーパが少なくとも８６％の不透明度を有し且つ約３２ｇ／ｍ２〜約４２ｇ／ｍ２の基本重量を有することを特徴とする喫煙製品にある。
【００３２】
本発明の第１４の態様は、第１３の態様の喫煙製品において、前記炭酸カルシウムが、約２５重量％〜約３５重量％の量で前記チッピングペーパ中に含有されることを特徴とする喫煙製品にある。
【００３４】
本発明の第１５の態様は、第１３の態様の喫煙製品において、前記チッピングペーパが、少なくとも８９％の不透明度を有することを特徴とする喫煙製品にある。
【００３５】
本発明の第１６の態様は、喫煙製品のフィルタに巻き付けるのに適合したチッピングペーパの不透明度を向上させる方法であって、炭酸カルシウムを有する顔料をペーパ基材へ混合する工程を有し、前記炭酸カルシウムが約０．１μｍ〜約０．５μｍの粒径中央値を有し、前記ペーパ基材が少なくとも８６％の不透明度を有するに十分な量で前記顔料が混合されており、前記ペーパ基材が約３２ｇ／ｍ２〜約４２ｇ／ｍ２の基本重量を有することを特徴とする方法にある。
【００３７】
本発明の第１７の態様は、第１６の態様の方法において、前記炭酸カルシウムが約２５重量％〜約３５重量％の量で前記ペーパ基材に含有され、前記ペーパ基材が約３５ｇ／ｍ２〜約３８ｇ／ｍ２の基本重量を有し、且つ前記ペーパ基材が二酸化チタンを含有しないことを特徴とする方法にある。
【００３８】
本発明の第１８の態様は、第１６の態様の方法において、前記ペーパ基材が、コレスタ単位で５より少ない気孔率を有することを特徴とする方法にある。
【００３９】
一般的に、本発明は、本質的に炭酸カルシウムから製造される顔料を含有するチッピングペーパに関するものである。顔料に含有される炭酸カルシウムは、チッピングペーパに混合した場合に軽量で、高強度で、高度不透明ペーパとなるような粒径および形態を有する。
【００４０】
過去において、炭酸カルシウムは顔料としてチッピングペーパに使用されている。しかしながら、過去に使用されている炭酸カルシウムは本発明で用いられる炭酸カルシウムよりかなり大きい粒径を有する。従って、本発明以前までは、他の顔料が混合されたものでない限り、炭酸カルシウムを用いて高度不透明なチッピングペーパを製造することは不可能だった。さらに、過去においては、中程度の不透明度を達成するために、炭酸カルシウムをペーパ重量に対して多量に混合しなければならず、それによりペーパの性質に悪影響を及ぼし、ペーパの強度を低下させ、ペーパの高速シガレット製造機内の走行性に悪影響を与える結果となる。このような不利益は本発明により克服される。
【００４１】
一実施形態において、本発明は、マサチューセッツ、アダムス(Adams, Massachusetts)のスペシャリティ・ミネラルズ・インコーポレーテッド(Specialty Minerals, Inc.)のウルトラパック（ＵＬＴＲＡＰＡＱＵＥ）の名称で市販されている軽質炭酸カルシウム(precipitated calcium carbonate)顔料をチッピングペーパの中へ混合することに関する。過去において、ウルトラパックはバイブルペーパのようないくつかのシート状印刷紙製品における二酸化チタンの代用品として宣伝されている。しかしながら、過去において、いままで、ウルトラパックはこれらの用途において商業的に成功していることは立証されていない。さらに、ウルトラパックは、本発明に至るまで、チッピングペーパにおける顔料として使用されたこともなければまた示唆されたこともなかった。本発明者は、ウルトラパックをチッピングペーパに混合すると、効果的に二酸化チタンと置き換えられることに加え、今まで実現されたことのない、他の種々の予期しない、驚くべき、そして思いがけない結果を提供することを知見した。
【００４２】
従って、本発明の目的は、喫煙製品の製造において使用する改善されたチッピングペーパを提供するものである。
【００４３】
本発明の他の目的は、炭酸カルシウム顔料を用いて製造される高度不透明チッピングペーパを提供するものである。
【００４４】
また、本発明の他の目的は、実質的に二酸化チタンを含有しないチッピングペーパを提供するものある。
【００４５】
また、本発明の他の目的は、約０．１μｍから約０．５μｍの微粒子径を有する炭酸カルシウムを含有するチッピングペーパを提供するものである。
【００４６】
さらに、本発明の他の目的は、チタンを含有するチッピングペーパと比較して、ペーパを切断するのに使用される切断器具である刃の磨耗を軽減する高度不透明チッピングペーパを提供するものである。
【００４７】
また、本発明の他の目的は、溶剤系コーティングおよび溶剤系（溶剤型）インクを塗布した場合に、従来のペーパより溶剤の保留性が低いチッピングペーパを提供するものである。
【００４８】
また、本発明の他の目的は、８０％より大きい不透明度を有する炭酸カルシウム顔料を含有するチッピングペーパを提供するものである。
【００４９】
さらに、本発明の他の目的は、二酸化チタンを用いて製造された従来のチッピングペーパより安価なチッピングペーパを提供するものである。
【００５０】
これらおよび他の本発明の目的は、喫煙製品のフィルタに巻き付けるのに適合したチッピングペーパを供給することにより達成される。かかるチッピングペーパは炭酸カルシウム顔料を含有するペーパ基材を有する。炭酸カルシウムは、粒径中央値が、約０．１μｍ〜約０．５μｍの間にある。炭酸カルシウムは、チッピングペーパが最低８０％の不透明度を有するに十分な量でペーパ基材内へ充填される。
【００５１】
一実施形態において、チッピングペーパは約３２ｇ／ｍ2 〜約４２ｇ／ｍ2 、特に好ましくは、約３５ｇ／ｍ2 〜約３８ｇ／ｍ2 までの基本重量を有する。チッピングペーパは炭酸カルシウム顔料のみを含有することができ、実質的に二酸化チタンを含有しないようにできる。
【００５２】
炭酸カルシウム顔料は、約２０重量％〜約４０重量％の量でペーパ基材へ混合することができる。チッピングペーパは、コレスタ単位(Coresta Units) で約５までの気孔率(porosity)を有することができる。
【００５３】
本発明の他の目的、特長および態様を以下でより詳細に説明する。
【００５４】
【発明の実施の形態】
この説明は、あくまで例示的な実施例の説明にすぎず、本発明のより広範な態様を限定するためのものではなく、より広範な態様は例示的な構成に具現化されることは、当業者に理解されるであろう。
【００５５】
本発明は一般的に、喫煙製品のフィルタに巻き付けるのに適合した、炭酸カルシウム顔料を含有する高度不透明チッピングペーパに関するものである。炭酸カルシウム顔料は単独で、または二酸化チタンなどの他の顔料と組み合わせて使用することができる。しかしながら、好適な実施形態においては、チッピングペーパは実質的に二酸化チタンを含有しない。本発明は一般的に、白色のチッピングペーパに関するものであるが、本発明のペーパは、使用前に、コルク様の外観をペーパに与えるデザインなどの種々のデザインを印刷することが可能である。
【００５６】
本発明により製造されたチッピングペーパは、喫煙製品の構成において使用されるのに最適である。チッピングペーパは、ペーパを組み込んでいるシガレットが喫煙される際に変色することがなく、また口に入れられた際に実質的に品質が低下せずまたは崩壊することもない。チッピングペーパは高度不透明度を有するので、喫煙過程で現れる可能性があるフィルタ材質の変色を覆うことができ、また、タバコカラムとフィルタとの結合部または境界部を覆い隠すことができる。ペーパは軽量であるが、高速の抄紙、印刷、シガレット製造の機械を連続的に通過するに十分な強度を有する。また、本発明のチッピングペーパは、インク受容に好適であり、滑らかで印刷可能な表面を具備する。全体的に、本発明のチッピングペーパを用いて製造されたシガレットは非常に美感があり、好ましい外観を有する。
【００５７】
特に重要なのは、本発明のチッピングペーパは、フィルタへペーパを接着するために必要な接着条件を満たすまたは超えると信じられることである。本チッピングペーパは、紙を透過して滲み出すことなく接着剤を被覆できることが判った。いままで、ペーパに接着剤を塗布して喫煙製品へ接合した後、顕著な有害な影響が発生したことがない。
【００５８】
本発明の上述した利点に加えて、チッピングペーパに特別な炭酸カルシウム顔料を混合することによって、他の種々の予期しない思いがけない利益が得られることも知見された。
【００５９】
例えば、本発明により製造されたチッピングペーパは、従来のペーパとは逆に、ペーパを切断するために使用される切断器具の刃の磨耗を低減させることが知見された。シガレット製造機を通過する前にチッピングペーパは広幅のロールから２〜４インチ幅のボビン内に切断される。刃の磨耗は、この操作における中断時間及び効率ロスの重要な要素となる。さらに、ペーパを切断するのに使用される機械類は、切断器具だけではなく、吸引ピックアップおよび解放機を有する搬送ドラムを含むので、非常に複雑である。従って、機械類を停止に伴う費用に加えて、切断器具内に設置される切断刃の修理および取替えに非常に費用がかかる。この結果として、刃の磨耗を低減するチッピングペーパを使用することにより、多くの効果および利益が得られる。知られていることではないが、炭酸カルシウムは二酸化チタンより研磨性が低く、これが切断器具の磨耗の低減の理由になっていると思われる。
【００６０】
刃の磨耗低減に加えて、本発明によって製造された炭酸カルシウム顔料を含有するチッピングペーパは、二酸化チタンを含有する従来のチッピングペーパより種々の被覆剤およびインクを受容するのに好適であることを、予期せず知見した。例えば、チッピングペーパは典型的には、溶剤系唇離型被覆剤(solvent-based lip release coating) で被覆され、さらに、しばしば種々の溶剤系インクで印刷される。本発明のチッピングペーパは、二酸化チタンを混合する従来の技術の構成より、溶剤保留性が低いことが知見された。
【００６１】
これらの溶剤はシガレットの味覚に影響を及ぼす可能性があるので、溶剤は使用前にチッピングペーパから蒸発させておく必要がある。従って、二酸化チタンを含有する従来のチッピングペーパは溶剤を吸着する傾向を有しているため、コルク・オン・ホワイト(cork-on-white) などの高被覆レベルが用いられた場合には、使用前に十分な期間だけ保管する必要がある。比較してみると、本発明のチッピングペーパは、被覆剤およびインク内に含有される溶剤を同様には保持（保留）せず、従って、ほとんどの用途において、処理工程直後に使用することが可能である。
【００６２】
本発明のチッピングペーパの使用を通して実現される他の予期せぬ効果は、シガレットに結合する前にペーパに穿孔する方法に関するものである。特に、いくつかの処理工程においては、チッピングペーパは電極を用いて電気的に穿孔される。ペーパは喫煙中に、空気をシガレットの煙に混合させるために穿孔される。二酸化チタンを含有する従来のチッピングペーパは、穿孔された際に、残留物を電極上に残存する傾向がある。この残留物は、ペーパを穿孔する電極の能力を阻害する可能性があり、または他の点で電極を機能不全にする可能性がある。他方において、本発明によって製造された炭酸カルシウムを含有するチッピングペーパは、ペーパが電気的に穿孔される際に電極上に残留物を残留することがなく、また、ペーパ穿孔用の機械類を他の点でも阻害しないことを知見した。
【００６３】
本発明のチッピングペーパの構成をより詳細に説明する。一般的に本発明のチッピングペーパは、例えば、軟材繊維および硬材繊維から得られるセルロース系繊維から製造することができる。例えば、一実施形態において、本チッピングペーパは、軟材繊維約８０重量％と硬材繊維約２０重量％の混合物から製造することができる。
【００６４】
本発明によると、炭酸カルシウム顔料がセルロース系ペーパに混合される。特に、ペーパに混合される炭酸カルシウム微粒子の粒径の中央値は、約０．１μｍから約０．５μｍの範囲にあるのが好ましい。好適な一実施形態では、マサチューセッツ、アダムス(Adams, Massachusetts)のスペシャリティ・ミネラルズ・インコーポレーテッド(Specialty Minerals, Inc.)のウルトラパック（ＵＬＴＲＡＰＡＱＵＥ）の名称で市販されている軽質炭酸カルシウム顔料が使用される。ウルトラパックは、平均粒径が約０．３μｍの軽質炭酸カルシウムである。炭酸カルシウム微粒子は、形態学における菱面体を有し、１ｇあたりの表面積が約７．５ｍ2 である。ウルトラパックは、商業的には、約４０重量％の固体を含有するスラリーとして入手可能である。スラリーは、ペーパ製造処理中に直接セルロース系繊維に混合することができる。
【００６５】
炭酸カルシウム顔料は、単独で、または二酸化チタンまたはクレー（白土）などの他の顔料と組み合わせて混合するができる。また、本発明の炭酸カルシウム顔料は、大きめの粒径の炭酸カルシウム微粒子と小さめ粒径の炭酸カルシウム微粒子とを組み合わせてチッピングペーパに混合するのもできる。例えば、約０．８μｍ〜約１．２μｍの粒径を有する炭酸カルシウム微粒子と約０．０７μｍの粒径の炭酸カルシウム微粒子とを、所望の特性に応じて、本発明のチッピングペーパに混合することができる。しかしながら、全ての不透明条件を満たすために本発明のペーパにおいて必要とされる顔料は他にはない。
【００６６】
本発明のチッピングペーパに混合される炭酸カルシウム顔料の量は、本質的には、ペーパの所望の不透明度に依存する。チッピングペーパは他の多くの仕様および条件を満たさねばならないが、一般にチッピングペーパは、その不透明度により評価される。例えば、経済的なチッピングペーパは少なくとも８０％、標準グレードのチッピングペーパは少なくとも８６％、高級なチッピングッペーパは少なくとも８９％の不透明度を有しなければならない。本発明によると、約０．１μｍ〜約０．５μｍの粒径を有する炭酸カルシウム微粒子は、二酸化チタンなどの他の如何なる顔料を混合する必要なく、経済的なものから高級なグレードのものを製造するためにチッピングペーパに用いることができることが知見された。
【００６７】
過去において、炭酸カルシウムはチッピングペーパに混合されたことがある。しかしながら、過去に用いられた炭酸カルシウムは、本発明で使用される炭酸カルシウムより大きい粒径を有していた。これらの大きい粒径の微粒子は、ペーパの強度に悪影響を及ぼす過大な量の顔料をペーパに混合せずには、約８０％より大きい不透明を有するチッピングペーパを製造することはできない。約０．１μｍ〜約０．５μｍの粒径の中央値を有する炭酸カルシウム顔料を用いた場合、これらの不利益および欠陥は存在しないことが知見された。
【００６８】
一般的に、炭酸カルシウム顔料は、約２０重量％〜約４０重量％、より好ましくは、約２５重量％〜約３５重量％の量で本発明のチッピングペーパへ混合することができる。一実施形態において、約２８重量％の炭酸カルシウム顔料を混合すると、約８６％の不透明度を有するペーパが得られた。ペーパ中の顔料の量が増大するほど、不透明度が向上する。
【００６９】
本発明のチッピングペーパの基本重量は、約３２ｇ／ｍ2 から約４２ｇ／ｍ2 、より好ましくは、約３６ｇ／ｍ2 〜約３８ｇ／ｍ2 の範囲にある必要がある。上述したように、ペーパの強度で妥協のないものであるならば、より軽量でより高度不透明度のものが好ましい。
【００７０】
本発明のチッピングペーパの気体透過性は、コレスタ単位(Coresta units) で約５までであるが、一般的にそれが臨界ではない。
【００７１】
本発明は以下の実施例を参照することでより深く理解されるであろう。
【００７２】
（実施例）
チッピングペーパを製造する機械を、本発明に従って構成した。チッピングペーパはウルトラパック炭酸カルシウム顔料を２８重量％を含有した。この結果得られたペーパは、基本重量３６ｇ／ｍ2 を有した。チッピングペーパを測定したところ、８６％の不透明度を有していた。この実施例より、炭酸カルシウム顔料だけを含有した高級のチッピングペーパは、少なくとも８９％の不透明度を有するものが製造可能であると理解される。
【００７３】
本発明のこれらのおよび他の変更および変形は、特に添付した請求項に示された本発明の趣旨および範囲から離れることなく、当業者により実施されるであろう。さらに、種々の実施例の態様の解釈は、全体および一部の両方において置換可能であると理解される。さらに、上述した説明は単に例示であり、添付した請求項にさらに記載されている本発明を限定を意図するものではないことは当業者により理解されるであろう。